(57)【要約】【課題】皮膚に二酸化炭素を気体のままで効率的かつ持続的に供給することができ、優れた利便性や簡便性を有する皮膚貼付用炭酸ガス供給シート、及び皮膚貼付用炭酸ガス供給シートキットに関する。【解決手段】２５℃における炭酸ガス透過性が５０００ｃｍ3／（ｍ2・２４ｈ・ａｔｍ）以上である基材シート（Ｘ）を備え、かつ基材シート（Ｘ）における皮膚に貼付する面とは反対側の面に、炭酸ガスを含有するゲルシート（Ｙ）が着脱可能に積層されてなり、  ゲルシート（Ｙ）のピール強度が０．０１Ｎ／ｃｍ以上２．５Ｎ／ｃｍ以下である皮膚貼付用炭酸ガス供給シート。【選択図】なし【特許請求の範囲】
【請求項１】
２５℃における炭酸ガス透過性が５０００ｃｍ3／（ｍ2・２４ｈ・ａｔｍ）以上である基材シート（Ｘ）を備え、かつ基材シート（Ｘ）における皮膚に貼付する面とは反対側の面に、炭酸ガスを含有するゲルシート（Ｙ）が着脱可能に積層されてなり、
ゲルシート（Ｙ）のピール強度が０．０１Ｎ／ｃｍ以上２．５Ｎ／ｃｍ以下である皮膚貼付用炭酸ガス供給シート。
【請求項２】
基材シート（Ｘ）の透水性が、０．１ｇ／ｃｍ2・分未満である請求項１に記載の皮膚貼付用炭酸ガス供給シート。
【請求項３】
ゲルシート（Ｙ）中における２５℃での炭酸ガスの含有量が、５００ｐｐｍ以上２０００ｐｐｍ以下である請求項１又は２に記載の皮膚貼付用炭酸ガス供給シート。
【請求項４】
ゲルシート（Ｙ）の厚みが、０．２ｍｍ以上１０ｍｍ以下である請求項１〜３のいずれか１項に記載の皮膚貼付用炭酸ガス供給シート。
【請求項５】
基材シート（Ｘ）が、ポリエチレン、ポリプロピレン、ポリウレタン、ポリ塩化ビニル、ポリアミド、ポリテトラフルオロエチレン、ブタジエンゴム、ブチルゴム、シリコーンゴム、スチレンブタジエンゴム、天然ゴム、及びエラストマーから選ばれる１種又は２種以上から形成されてなる請求項１〜４のいずれか１項に記載の皮膚貼付用炭酸ガス供給シート。
【請求項６】
総厚みが、０．２０１ｍｍ以上１０．３ｍｍ以下である請求項１〜５のいずれか１項に記載の皮膚貼付用炭酸ガス供給シート。
【請求項７】
ゲルシート（Ｙ）の、基材シート（Ｘ）に当接してなる面とは反対側の面に、２５℃における炭酸ガス透過性が１０００ｃｍ3／（ｍ2・２４ｈ・ａｔｍ）以下である被覆シート（Ｚ）が積層されてなる請求項１〜６のいずれか１項に記載の皮膚貼付用炭酸ガス供給シート。
【請求項８】
請求項１〜７のいずれか１項に記載の皮膚貼付用炭酸ガス供給シート、及びゲルシート（Ｙ）と交換可能な、炭酸ガスを含有するゲルシート（Ｙ'）から構成されてなる皮膚貼付用炭酸ガス供給シートキット。
【発明の詳細な説明】
【技術分野】
【０００１】
本発明は、皮膚貼付用炭酸ガス供給シート及び皮膚貼付用炭酸ガス供給シートキットに関する。
【背景技術】
【０００２】
従来より、皮膚へ二酸化炭素を供給することによって、良好な血行促進効果が得られたり、肌に潤いをもたらしてシワの改善や乾燥防止等にも寄与し、また皮膚炎や褥瘡等の予防又は治療に効果を奏したりすることが知られており、これを皮膚に適用する材にも活用すべく、種々の開発がなされている。
【０００３】
例えば、特許文献１には、二酸化炭素供給部と患部との間に、特定の二酸化炭素透過率を有する気体透過性素材を配した二酸化炭素経皮・経粘膜吸収材が開示されており、気体透過性素材を介して二酸化炭素供給部から患部への炭酸ガスの供給を可能にしている。かかる文献では、二酸化炭素供給部として、炭酸水を含ませた吸収性物質やドライアイス等の使用を試みている。
【０００４】
また、特許文献２には、皮膚との接触面の一部を透水性とする一方、他方の面を二酸化炭素透過性の低い面とし、内部に二酸化炭素含有液等を充填してなる二酸化炭素供給バッグが開示されており、二酸化炭素を水に溶解させた状態で皮膚に供給するための構成を有している。
【先行技術文献】
【特許文献】
【０００５】
【特許文献１】特開２００２−３２６９３８号公報
【特許文献２】特開２００５−２２５８３２号公報
【発明の概要】
【発明が解決しようとする課題】
【０００６】
しかしながら、上記文献に記載の技術では、材やバッグ自体が大がかりになって利便性が低く、適用部位への追随性も損なわれるおそれがある上、皮膚に二酸化炭素を効率的かつ持続的に供給しようとするにしても、未だ改善の余地がある。
【０００７】
すなわち、本発明は、皮膚に二酸化炭素を気体のままで効率的かつ持続的に供給することができ、優れた利便性や簡便性を有する皮膚貼付用炭酸ガス供給シート、及び皮膚貼付用炭酸ガス供給シートキットに関する。
【課題を解決するための手段】
【０００８】
そこで本発明者は、上記課題を解決すべく鋭意検討を行った結果、炭酸ガス透過性が高い基材シートに、炭酸ガスを含有する特定のピール強度を有するゲルシートが着脱可能なように積層されてなることにより、皮膚への炭酸ガス供給の持続性を飛躍的に高め、優れた利便性や簡便性をも伴う皮膚貼付用炭酸ガス供給シートを見出した。
【０００９】
したがって、本発明は、２５℃における炭酸ガス透過性が５０００ｃｍ3／（ｍ2・２４ｈ・ａｔｍ）以上である基材シート（Ｘ）を備え、かつ基材シート（Ｘ）における皮膚に貼付する面とは反対側の面に、炭酸ガスを含有するゲルシート（Ｙ）が着脱可能に積層されてなり、
ゲルシート（Ｙ）のピール強度が０．０１Ｎ／ｃｍ以上２．５Ｎ／ｃｍ以下である皮膚貼付用炭酸ガス供給シートに関する。
また、本発明は、上記皮膚貼付用炭酸ガス供給シート、及びゲルシート（Ｙ）と交換可能な、炭酸ガスを含有するゲルシート（Ｙ'）から構成されてなる皮膚貼付用炭酸ガス供給シートキットに関する。
【発明の効果】
【００１０】
本発明の皮膚貼付用炭酸ガス供給シートによれば、基材シート（Ｘ）の有する高い炭酸ガス透過性によって、積層されてなるゲルシート（Ｙ）から皮膚へと効果的に炭酸ガスを供給することができる上、適切なピール強度を有するゲルシート（Ｙ）が着脱可能に積層されてなるため、随時ゲルシート（Ｙ）を基材シート（Ｘ）から容易に剥離して、新たなゲルシートと交換することが可能であり、皮膚への炭酸ガス供給の持続性を一層高めることができる。
したがって、本発明の皮膚貼付用炭酸ガス供給シートキットであれば、剥離したゲルシート（Ｙ）と交換可能なゲルシート（Ｙ'）を備えているため、皮膚に貼付したままの状態で、ゲルシートの着脱及び交換の簡略化及び効率化を容易に図ることができる。
【図面の簡単な説明】
【００１１】
【図１】本発明の皮膚貼付用炭酸ガス供給シートの一実施態様の概要を示す斜視図であり、第一層（Ｉ）の中央部に基材シート（Ｘ）が存在し、かかる基材シート（Ｘ）に対峙するよう、第二層（II）の中央部にゲルシート（Ｙ）が存在する。
【図２】本発明の皮膚貼付用炭酸ガス供給シートのその他の一実施態様の概要を示す斜視図であり、第一層（Ｉ）において格子状に基材シート（Ｘ）が存在し、かかる基材シート（Ｘ）に対峙するよう、第二層（II）においても格子状にゲルシート（Ｙ）が存在する。
【図３】本発明の皮膚貼付用炭酸ガス供給シートのその他の一実施態様の概要を示す断面図であり、被覆シート（Ｚ）を含む第三層（III）が、本発明の皮膚貼付用炭酸ガス供給シート全体を覆うように積層されてなる。
【図４】炭酸ガス分圧測定の様子を示す概略図である。
【図５】炭酸ガス分圧測定の結果の一例を示すグラフである。縦軸が炭酸ガス分圧測定値（ｍｍＨｇ）を示し、横軸が時間（ｓｅｃ）を示す。
【図６】炭酸ガス透過の時定数の計算例を示す対数グラフである。縦軸が「炭酸ガス分圧平衡値（ｍｍＨｇ）−炭酸ガス分圧測定値（ｍｍＨｇ）」の自然対数値を示し、横軸が時間（ｓｅｃ）を示す。
【発明を実施するための形態】
【００１２】
以下、本発明について詳細に説明する。
本発明の皮膚貼付用炭酸ガス供給シートは、２５℃における炭酸ガス透過性が５０００ｃｍ3／（ｍ2・２４ｈ・ａｔｍ）以上である基材シート（Ｘ）を備え、かつ基材シート（Ｘ）における皮膚に貼付する面とは反対側の面に、炭酸ガスを含有するゲルシート（Ｙ）が着脱可能に積層されてなり、
ゲルシート（Ｙ）のピール強度が０．０１Ｎ／ｃｍ以上２．５Ｎ／ｃｍ以下である。
【００１３】
本発明の皮膚貼付用炭酸ガス供給シートは、２５℃における炭酸ガス透過性が５０００ｃｍ3／（ｍ2・２４ｈ・ａｔｍ）以上である基材シート（Ｘ）を備える。基材シート（Ｘ）の一方の面は、皮膚に貼付する面であり、他方の反対側の面は、後述するゲルシート（Ｙ）が積層されてなる面となる。したがって、本発明の皮膚貼付用炭酸ガス供給シートを皮膚に貼付した際、基材シート（Ｘ）が高い炭酸ガス透過性を有するため、基材シート（Ｘ）の他方の面に積層されてなるゲルシート（Ｙ）から、基材シート（Ｘ）を介して皮膚へと炭酸ガスを効率的に供給することができる。
【００１４】
基材シート（Ｘ）の２５℃における炭酸ガス透過性は、ゲルシート（Ｙ）に含有される炭酸ガスを、気体のままで基材シート（Ｘ）を透過させて効率よく皮膚へと到達させる観点から、５０００ｃｍ3／（ｍ2・２４ｈ・ａｔｍ）以上であって、好ましくは１００００ｃｍ3／（ｍ2・２４ｈ・ａｔｍ）以上であり、より好ましくは８００００ｃｍ3／（ｍ2・２４ｈ・ａｔｍ）以上である。上限値については特に制限はないが、通常１５０００００ｃｍ3／（ｍ2・２４ｈ・ａｔｍ）以下である。
なお、基材シート（Ｘ）の２５℃における炭酸ガス透過性は、ＪＩＳ  Ｋ  ７１２６に従って測定した値を意味する。
【００１５】
基材シート（Ｘ）の透水性は、皮膚への炭酸ガス供給の効率化を図る観点、及び積層されてなるゲルシート（Ｙ）内に存在する水分が、基材シート（Ｘ）を介して皮膚に到達してしまうことで、本発明の皮膚貼付用炭酸ガス供給シートの貼付部位が不要に浸潤し、炭酸ガス供給の効果を充分に享受できなくなるのを回避する観点から、好ましくは０．１ｇ／ｃｍ2・分未満であり、より好ましくは０．０１ｇ／ｃｍ2・分以下であり、さらに好ましくは０．００１ｇ／ｃｍ2・分以下である。
なお、透水性は、水溶液濾過用のフィルターホルダー（通水部の直径がφ３２ｍｍで面積８．０ｃｍ2）に、基材シート（Ｘ）を設置し、４０℃の水が１０ｃｍの高さとなるように水を貯留して、１０ｃｍの水頭厚を掛け、１分間に透過した水の量を測定した値を示す。
【００１６】
なお、本発明の皮膚貼付用炭酸ガス供給シートを皮膚に貼付する際、サージカルテープ等を用いて基剤シート（Ｘ）の周囲を皮膚に固定してもよく、また基剤シート（Ｘ）の皮膚に貼付する面側に予め粘着剤を塗布して、直接皮膚に密着するよう貼付してもよい。
【００１７】
基材シート（Ｘ）は、上記炭酸ガス透過性等、所望の物性を有することを確保する観点から、ポリエチレン、ポリプロピレン、ポリウレタン、ポリ塩化ビニル、ポリアミド、ポリテトラフルオロエチレン、ブタジエンゴム、ブチルゴム、シリコーンゴム、スチレンブタジエンゴム、天然ゴム、及びエラストマーから選ばれる１種又は２種以上から形成されてなるのが好ましく、ポリエチレン、及びポリウレタンから選ばれる１種又は２種以上から形成されてなるのがより好ましい。
【００１８】
基材シート（Ｘ）の厚みは、皮膚への炭酸ガス供給の効率化を図る観点、良好な携帯性（持ち運びの便利さ）や耐久性を確保する観点、並びに本発明の皮膚貼付用炭酸ガス供給シート全体における使用感（貼付した時の異物感のなさ）、可撓性及び皮膚への追従性を高める観点から、好ましくは１μｍ以上であり、より好ましくは２μｍ以上であり、さらに好ましくは３μｍ以上であり、好ましくは２００μｍ以下であり、より好ましくは８０μｍ以下であり、さらに好ましくは２０μｍ以下である。
【００１９】
なお、基材シート（Ｘ）の表面は、皮膚の貼付部位やゲルシート（Ｙ）との密着性を高める観点から、エンボス加工等の表面処理を施していてもよく、また基材シート（Ｘ）の表の一部にパンチング処理等を施して穿孔やメッシュ等を設けることにより、透湿性や通気性等を高めた部位を有していてもよい。
【００２０】
本発明の皮膚貼付用炭酸ガス供給シートは、さらに、炭酸ガスを含有し、かつピール強度が０．０１Ｎ／ｃｍ以上２．５Ｎ／ｃｍ以下であるゲルシート（Ｙ）を備えており、かかるゲルシート（Ｙ）は、上記基材シート（Ｘ）における皮膚に貼付する面とは反対側の面に、着脱可能に積層されてなる。このように、基材シート（Ｘ）の一方の面に積層されてなるゲルシート（Ｙ）が、炭酸ガスを含有しつつ特定のピール強度を有しているため、本発明の皮膚貼付用炭酸ガス供給シートを皮膚に貼付した際、皮膚に炭酸ガスを良好に供給することができる。またゲルシート（Ｙ）は、柔軟で良好な可撓性及び皮膚への追従性を伴いつつ適度な粘着性を有するため、基材シート（Ｘ）への貼付性に優れるとともに剥離性にも優れることとなり、必要に応じて皮膚に貼付したゲルシート（Ｙ）を容易に着脱して、かかるゲルシート（Ｙ）のみを交換することが可能となり、皮膚への炭酸ガス供給の持続性を飛躍的に高めることができる。
【００２１】
ゲルシート（Ｙ）中における２５℃での炭酸ガスの含有量は、基材シート（Ｘ）を透過して皮膚に炭酸ガスを有効かつ効率的に供給する観点から、好ましくは５００ｐｐｍ以上であり、より好ましくは７５０ｐｐｍ以上であり、さらに好ましくは１０００ｐｐｍ以上であり、好ましくは２０００ｐｐｍ以下であり、より好ましくは１８００ｐｐｍ以下である。
【００２２】
ゲルシート（Ｙ）のピール強度は、着脱可能なように基材シート（Ｘ）に積層されてなるための、適度な粘着性を付与する観点から、０．０１Ｎ／ｃｍ以上であって、好ましくは０．０３Ｎ／ｃｍ以上であり、より好ましくは０．１Ｎ／ｃｍ以上であり、２．５Ｎ／ｃｍ以下であって、好ましくは１．５Ｎ／ｃｍ以下であり、より好ましくは１．０Ｎ／ｃｍ以下である。
なお、ピール強度とは、「第十七改正日本薬局方  一般試験法  ６．１２粘着力試験法３．１．２．１．１８０°ピール粘着力試験法」により測定される値を意味する。
【００２３】
ゲルシート（Ｙ）の厚みは、皮膚への炭酸ガス供給の効率化を図りつつ、良好な携帯性や耐久性を確保する観点、並びに本発明の皮膚貼付用炭酸ガス供給シート全体における使用感、可撓性及び皮膚への追従性を高める観点から、好ましくは０．２ｍｍ以上であり、より好ましくは０．４ｍｍ以上であり、さらに好ましくは０．８ｍｍ以上であり、好ましくは１０ｍｍ以下であり、より好ましくは５ｍｍ以下であり、さらに好ましくは３ｍｍ以下である。
【００２４】
ゲルシート（Ｙ）は、ゲル基材の架橋構造体により形成される。かかる架橋構造体は、ゲル基材、架橋剤及び水により、ゲル基材が架橋剤と化学的に反応して、ゲルシート（Ｙ）の基本骨格となる緻密な網目構造を形成する。ゲル基材としては、カルボキシル基、硫酸基、又はリン酸基を有するポリマーであるのが好ましい。かかるポリマーとしては、具体的には、ポリ（メタ）アクリル酸、カルボキシビニルポリマー、カルボキシメチルセルロース、カルボキシエチルセルロース等のアニオン性セルロース誘導体；カラゲナン、アルギン酸、及びこれらの塩；アニオン性の澱粉誘導体等から選ばれる１種又は２種以上が挙げられる。なかでも、十分なゲル強度および基材シート（Ｘ）を介して、皮膚に貼付した際における皮膚表面の凹凸やその動きに追従可能な柔軟性を付与する観点から、カルボキシメチルセルロース、カルボキシメチルセルロースナトリウム、ポリアクリル酸、及びポリアクリル酸ナトリウムから選ばれる１種又は２種以上がより好ましい。
【００２５】
かかるゲル基材の含有量は、製造の容易性及びゲル保形性の観点から、ゲルシート（Ｙ）中に、好ましくは２〜２０質量％であり、より好ましくは３〜１０質量％である。
【００２６】
架橋剤としては、金属イオン化合物、カチオン性ポリマー、多官能性エポキシ化合物等が挙げられ、ゲル基材の有する官能基との反応性により、適宜選択することができる。
【００２７】
金属イオン化合物としては、アルミニウム、マグネシウム、カルシウム、カリウム等を含む酸化物や水酸化物、塩等が挙げられ、例えば、水酸化アルミニウム、カリミョウバン、硫酸アルミニウム、酸化アルミニウム、アルミニウムグリシネート、酢酸アルミニウム、乳酸アルミニウム、ステアリン酸アルミニウム、含水珪酸アルミニウム、メタケイ酸アルミニウム、メタケイ酸アルミン酸マグネシウム、塩化マグネシウム、ステアリン酸マグネシウム、炭酸カルシウム、水酸化カルシウム、カオリン、合成ヒドロタルサイト、水酸化カリウム等から選ばれる１種又は２種以上が挙げられる。なかでも、架橋時における反応速度の制御を容易にする観点から、水酸化アルミニウムやメタケイ酸アルミン酸マグネシウム等のアルミニウム又はマグネシウムを含む酸化物や水酸化物、及びその塩が好ましい。
カチオン性ポリマーとしては、ポリリジン等のポリアミノ酸を含有させることができる。
【００２８】
また、多官能性エポキシ化合物としては、エチレングリコールジグリシジルエーテル、ポリエチレングリコールジグリシジルエーテル、グリセリンジグリシジルエーテル、グリセリントリグリシジルエーテル、プロピレングリコールジグリシジルエーテル、ポリグリセロールポリグリシジルエーテル、ソルビトールポリグリシジルエーテル、ソルビタンポリグリシジルエーテル、トリメチロールプロパンポリグリシジルエーテル、ペンタエリスリトールポリグリシジルエーテル、レゾルシノールジグリシジルエーテル、ネオペンチルグリコールジグリシジルエーテル等が挙げられ、これらを１種単独で、若しくは２種以上組み合わせて含有させることができる。
【００２９】
架橋剤の含有量は、ゲル基材とともに良好に架橋を形成する観点から、ゲルシート（Ｙ）中に、好ましくは０．０３〜２質量％であり、より好ましくは０．０５〜１質量％である。
【００３０】
ゲルシート（Ｙ）の水としては、温泉水や湧水等の天然水、水道水、精製水、イオン交換水等の各種水を使用することができる。かかる水の量は、ゲル基材やその他の配合基剤の分散、溶解性が良好となり、製造時の作業性の向上や、形成されたゲルシート（Ｙ）の保形性の向上や均一化等の利点が生じる観点から、ゲルシート（Ｙ）中に、好ましくは４０〜９５質量％であり、より好ましくは５０〜９０質量％である。
【００３１】
上記ゲルシート（Ｙ）は、ゲル基材、架橋剤、水に加えて、必要に応じて、架橋状態や保存安定性に悪影響を与えない範囲で、ゲル基材以外の水溶性高分子を含有することができる。かかる上記ゲル基材以外の水溶性高分子は、例えば未架橋状態のゲルの粘度調整や、架橋ゲルの保形性を高める等の目的で適宜配合される。
【００３２】
ゲル基材以外の水溶性高分子としては、例えば、ゼラチン、寒天、ペクチン、キサンタンガム、ローカストビーンガム、ジェランガム、トラガントガム、アラビアガム、グルコマンナン、グアーガム、ＨＰグアーガム、チューベロース多糖体等の天然高分子あるいはその誘導体；ＰＶＡ、ＰＶＰ、ポリビニルピロリドン・ビニルアセテート共重合体等のポリビニル系化合物；メチルセルロース、エチルセルロース、ヒドロキシメチルセルロース、ヒドロキシエチルセルロース、ヒドロキシプロピルセルロース、ヒドロキシプロピルメチルセルロース等のノニオン性セルロース誘導体；可溶性澱粉、プルラン、デキストリン、ヒドロキシアルキル澱粉、酢酸デンプン等の澱粉分解物或いは澱粉誘導体等から選ばれる１種又は２種以上が挙げられる。水溶性高分子化合物の含有量は、ゲルの保存安定性の観点から、ゲルシート（Ｙ）中に、１５質量％以下であるのが好ましく、さらに１０質量％以下であるのが好ましい。
【００３３】
上記成分の他、さらに必要に応じて、架橋状態や保存安定性に悪影響を与えない範囲で、グリセリン、ジグリセリン、ポリグリセリン、１，３−ブチレングリコール、プロピレングリコール、ジプロピレングリコール、ポリエチレングリコール、ポリプロピレングリコール、ポリオキシエチレンジグリセリルエーテル、ポリオキシプロピレンジグリセリルエーテル、メチルグルコシド、ポリオキシエチレンメチルグルコシド、エリスリトール、キシリトール、ソルビトール、マンニトール、マルチトール、トレハロース等の多価アルコール、糖アルコール、糖や、アミノ酸及びその誘導体や、蛋白質及びその誘導体等の保湿剤；
ホホバ油、オリーブ油、アボガド油、ハッカ油、ツバキオイル、グレープシードオイル等の植物油；ミンク油、ラノリン等の動物油；流動パラフィン、スクワラン、スクワレン等の炭化水素類；ステアリルアルコール、イソステアリルアルコール、セチルアルコール等の高級アルコール；ミリスチン酸イソプロピル、オレイン酸オレイル、ジカプリン酸ネオペンチルグリコール等のエステル油；エチレングリコールジオクチルエーテル等のエーテル油；ジメチルシリコーンオイル、アルコール変性シリコーン油、アルキル変性シリコーン油、アミノ変性シリコーン油等のシリコーン油；パーフルオロポリエーテル等のフッ素油等の油剤；
【００３４】
ヘキサデシルトリメチルアンモニウムクロライド、オクタデシルジメチルベンジルアンモニウムクロライド等の陽イオン界面活性剤；ポリオキシエチレンステアリルエーテル、ポリオキシエチレンオクチルドデシルエーテル、ポリオキシエチレンノニルフェニルエーテル、ポリオキシエチレンオクチルフェニルエーテル、ポリオキシエチレンモノステアレート、ソルビタンモノステアレート、ソルビタンモノパルミテート、ポリオキシエチレンソルビタンモノステアレート、ポリオキシエチレンソルビタンモノラウレート、ポリオキシエチレンソルビタンモノオレエート、テトラオレイン酸ポリオキシエチレンソルビット、グリセリン脂肪酸エステル、ポリグリセリン脂肪酸エステル、ポリエチレングリコールモノステアレート、ポリオキシエチレン硬化ヒマシ油、ポリオキシエチレンオクタデシルアミン等の非イオン界面活性剤；ステアリルベタイン、ラウリルジメテルアミンオキサイド等の両性界面活性剤等の界面活性剤；
【００３５】
酒石酸、コハク酸、クエン酸、乳酸、リンゴ酸、酢酸、グリコール酸、塩酸、シュウ酸、リン酸、水酸化ナトリウム、水酸化カリウム、メチルアミン、ジメチルアミン、トリメチルアミン、エチルアミン、ジエチルアミン、トリエチルアミン、プロピルアミン、ジプロピルアミン、トリプロピルアミン、モノメタノールアミン、ジメタノールアミン、トリメタノールアミン、モノエタノールアミン、ジエタノールアミン、トリエタノールアミン、モノプロパノールアミン、ジプロパノールアミン、トリプロパノールアミン、クエン酸塩、リン酸塩、炭酸塩等のｐＨ調整剤；
薬効成分；防腐剤；紫外線吸収剤；溶解剤；着色料；香料等を適宜含有することができる。
【００３６】
なお、ゲルシート（Ｙ）のｐＨは、ゲルの保形性及び炭酸ガスの安定的保持の観点から、２〜８の範囲に調整することが好ましく、さらに３〜７の範囲に調整することがより好ましい。
【００３７】
本発明の皮膚貼付用炭酸ガス供給シートは、上記基材シート（Ｘ）における皮膚に貼付する面とは反対側の面に上記ゲルシート（Ｙ）が着脱可能に積層されていることから、基材シート（Ｘ）を含む第一層（Ｉ）と、ゲルシート（Ｙ）を含む第二層（II）から構成されてなればよい。したがって、第一層（Ｉ）は、その全域が基材シート（Ｘ）のみから形成されてなる層であってもよく、その一部の領域のみが基材シート（Ｘ）により形成されてなる層であってもよく、また第二層（II）も同様に、その全域がゲルシート（Ｙ）のみから形成されてなる層であってもよく、その一部の領域のみがゲルシート（Ｙ）により形成されてなる層であってもよい。
【００３８】
すなわち、本発明の皮膚貼付用炭酸ガス供給シートは、いずれの態様であっても、第一層（Ｉ）に含まれる基材シート（Ｘ）の皮膚に貼付する面とは反対側の面に、第二層（II）に含まれるゲルシート（Ｙ）が積層されてなるような層構成を有していればよく、かつゲルシート（Ｙ）が基材シート（Ｘ）から着脱可能であればよい。例えば、図１に示すように、本発明の皮膚貼付用炭酸ガス供給シートＡは、第一層（Ｉ）の中央部に基材シート（Ｘ）が存在し、かかる基材シート（Ｘ）に対峙するよう、第二層（II）の中央部にゲルシート（Ｙ）が存在している態様であってもよい。また、図２に示すように、本発明の皮膚貼付用炭酸ガス供給シートＡは、第一層（Ｉ）において格子状に基材シート（Ｘ）が存在し、かかる基材シート（Ｘ）に対峙するよう、第二層（II）においても格子状にゲルシート（Ｙ）が存在している態様であってもよい。
なお、第一層（Ｉ）において、基材シート（Ｘ）が存在する以外の領域は、基材シート（Ｘ）と同じ素材により形成されてなるシートであってもよく、別の素材により形成されてなるものであってもよい。第二層（II）における、ゲルシート（Ｙ）が存在する以外の領域についても、同様である。また、ゲルシート（Ｙ）の着脱を容易にするため、例えば、ゲルシート（Ｙ）の端部の一部を折り返して摘み片部ｙを設けてもよい。
【００３９】
本発明の皮膚貼付用炭酸ガス供給シートは、皮膚への炭酸ガス供給を一層効率的にする観点から、ゲルシート（Ｙ）の、基材シート（Ｘ）に当接してなる面とは反対側の面に、さらに２５℃における炭酸ガス透過性が１０００ｃｍ3／（ｍ2・２４ｈ・ａｔｍ）以下である被覆シート（Ｚ）が積層されてなるのが好ましい。ゲルシート（Ｙ）の一方の面に、かかる炭酸ガス透過性の低い被覆シート（Ｚ）が積層されてなることにより、ゲルシート（Ｙ）の基剤シート（Ｘ）と接する面とは反対の面から外界へと炭酸ガスが放出してしまうのを有効に抑制することができ、また本発明の皮膚貼付用炭酸ガス供給シートの一体性を高めて、使用感や携帯性の向上を図ることもできる。
【００４０】
被覆シート（Ｚ）の厚みは、皮膚への炭酸ガス供給の効率化を図りつつ、良好な使用感や携帯性を付与するとともに優れた耐久性を確保する観点、並びに柔軟で良好な可撓性を保持して皮膚への追従性を高める観点から、好ましくは１μｍ以上であり、より好ましくは３μｍ以上であり、さらに好ましくは５μｍ以上であり、好ましくは１００μｍ以下であり、より好ましくは５０μｍ以下であり、さらに好ましくは２０μｍ以下である。被覆シート（Ｚ）の、ゲルシート（Ｙ）に当接させる面には、ゲルシート（Ｙ）との接着性を高めるために、ゲルシート（Ｙ）との間にさらにアンカー層として不織布等を介在させてもよい。
【００４１】
なお、被覆シート（Ｚ）についても、ゲルシート（Ｙ）の、基材シート（Ｘ）に当接してなる面とは反対側の面に積層されていればよく、被覆シート（Ｚ）を含む第三層（III）であってもよい。具体的には、例えば、図３に示すように、本発明の皮膚貼付用炭酸ガス供給シートＡは、基材シート（Ｘ）を含む第一層（Ｉ）とゲルシート（Ｙ）を含む第二層（II）が積層されてなる構造体に、被覆シート（Ｚ）がゲルシート（Ｙ）に対峙してなるよう、被覆シート（Ｚ）を含む第三層（III）が積層されてなるものであってもよく、ゲルシート（Ｙ）を着脱する際、かかるゲルシート（Ｙ）とともに、被覆シート（Ｚ）或いは被覆シート（Ｚ）を含む第三層（III）が着脱される構造を有していてもよい。
【００４２】
したがって、被覆シート（Ｚ）は、ゲルシート（Ｙ）の、基材シート（Ｘ）に当接してなる面とは反対側の面のみに積層されていてもよく、被覆シート（Ｚ）を含む第三層（III）として、本発明の皮膚貼付用炭酸ガス供給シート全体を覆うように積層されていてもよい。また、本発明の皮膚貼付用炭酸ガス供給シート全体の皮膚への貼付性を高める観点から、被覆シート（Ｚ）又は被覆シート（Ｚ）を含む第三層（III）は、その一部に粘着性を有するよう、表面処理等が施されていてもよい。
【００４３】
本発明の皮膚貼付用炭酸ガス供給シートの総厚みは、皮膚に炭酸ガスを有効かつ効率的に供給しつつ可撓性や皮膚への追従性を高め、優れた携帯性を付与する観点から、好ましくは０．２０１ｍｍ以上であり、より好ましくは０．４０２ｍｍ以上であり、さらに好ましくは０．８０３ｍｍ以上であり、好ましくは１０．３ｍｍ以下であり、より好ましくは５．１３ｍｍ以下であり、さらに好ましくは３．０４ｍｍ以下である。
【００４４】
本発明の皮膚貼付用炭酸ガス供給シートキットは、上記皮膚貼付用炭酸ガス供給シート、及びゲルシート（Ｙ）と交換可能な、炭酸ガスを含有するゲルシート（Ｙ'）から構成されてなる。かかるゲルシート（Ｙ'）は、上記ゲルシート（Ｙ）と同じシートであり、
本発明の皮膚貼付用炭酸ガス供給シートキットは、これを一枚備えていてもよく、複数枚備えていてもよい。すなわち、本発明の皮膚貼付用炭酸ガス供給シートキットは、皮膚貼付用炭酸ガス供給シートとゲルシート（Ｙ'）とを備えているため、ゲルシート（Ｙ）が着脱可能に積層されてなる上記皮膚貼付用炭酸ガス供給シートから、ゲルシート（Ｙ）に含有される炭酸ガスが皮膚に供給された後、かかるゲルシート（Ｙ）を剥離し、即座にゲルシート（Ｙ'）を装着して、引き続きゲルシート（Ｙ'）から皮膚へと炭酸ガスを供給することができ、炭酸ガス供給の持続性を飛躍的に高めることが可能となる。
【００４５】
本発明の皮膚貼付用炭酸ガス供給シート、及び本発明の皮膚貼付用炭酸ガス供給シートキットであれば、皮膚に貼付したまま必要に応じて着脱可能なゲルシート（Ｙ）を剥離して、新たなゲルシートと交換することにより、二酸化炭素を持続的に供給することができる。そのため、貼付した皮膚に良好な血行促進効果をもたらすことができ、また皮膚に潤いをもたらしてシワの改善や乾燥防止等の効果をもたらすこともできる。さらに、皮膚に貼付したままでのゲルシート（Ｙ）の交換は、外界からの細菌等の侵入を阻止しながらの持続的な炭酸ガスの供給が可能であることから、褥瘡や創傷等の皮膚疾患の治癒にも大いに効果を発揮することができる。
【実施例】
【００４６】
以下、本発明について、実施例に基づき具体的に説明する。なお、表中に特に示さない限り、各成分の含有量は質量％を示す。
なお、各測定及び評価については、以下の方法にしたがって行った。
【００４７】
《ゲルシート（Ｙ）のピール強度測定方法》
第十七改正日本薬局方  一般試験法  ６．１２粘着力試験法３．１．２．１．１８０°ピール粘着力試験法にしたがって、得られたゲルシート（Ｙ）のピール強度を測定した。なお、試験板として、大きさ３０ｍｍ×５０ｍｍの、ＪＩＳ  Ｇ  ４３０５既定のＳＵＳ３０４鋼板を用いた。また、試料及びゲルシート（Ｙ）は、２５ｍｍ幅、長さ１１０ｍｍにカットしたものを用いた。
【００４８】
《ゲルシート（Ｙ）の貼付性・剥離性の評価方法》
５ｃｍ×５ｃｍにカットした基材シート（Ｘ）を、２５℃５０％ＲＨ室内環境下で前腕内側部に適用した。基材シート（Ｘ）自体が皮膚との安定的な貼付性を有しない場合は、基剤シートの外周部５ｍｍの範囲内をサージカルテープで留め皮膚に固定した。ゲルシート（Ｙ）、又は被覆シート（Ｚ）が積層されてなるゲルシート（Ｙ）を、４ｃｍ×４ｃｍに切り出し、前記の皮膚に適用した基材シート（Ｘ）の中央付近に貼付した。貼付した状態のまま、評価パネル３名にて１時間パソコン作業を実施し、基材シート（Ｘ）へのゲルシート（Ｙ）の貼付性を下記基準にしたがって目視により確認し、得られた評価結果から総合的な評価の指標を求めた。
なお、総合的な評価の指標については、１名でも×の評価であった場合は総合的な評価の指標を×とし、全員が○の評価であった場合は総合的な評価の指標を○とし、それ以外の場合は総合的な評価の指標を△とした。
【００４９】
・ゲルシート（Ｙ）の貼付性
×：ゲルシート（Ｙ）の大半が剥がれていた又は剥がれ落ちた
△：ゲルシート（Ｙ）の一部剥がれがあるが、ゲルシート（Ｙ）の大半は基材シート（Ｘ）に貼付していた（使用可能レベル）
○：基材シート（Ｘ）からゲルシート（Ｙ）が剥がれがなかった
【００５０】
・ゲルシート（Ｙ）の剥離性
上記のとおり１時間貼付した後、ゲルシート（Ｙ）を剥離し、基材シート（Ｘ）との剥離性を調べた。
×：基材シート（Ｙ）が破れた
○：基材シート（Ｙ）が破れなかった
として、評価パネル３名にて評価をおこない、１名でも×があった場合の貼付性総合評価を×、全員が○の場合を○とした。
【００５１】
《ゲルシート（Ｙ）中における炭酸ガス含有量の測定方法》
包材からゲルシート（Ｙ）を取り出したのち、直ちに２〜４ｇ分をバイアル瓶に入れ、さらに５ｗｔ％トリポリリン酸水溶液１５ｇを加えて蓋を閉じ、２０分間浸漬させた。その後、蓋を開けて２０ｗｔ％クエン酸水溶液２．５ｇを加え、すばやく混合したのち、直ちに炭酸ガス電極（ＣＥ−２０４１、本体ＩＭ−３２Ｐ；東亜ティーケーケー（株））を用いて炭酸ガス濃度を測定した。得られた炭酸ガス濃度と、バイアル瓶に入れたゲルシート重量、トリポリリン酸水溶液重量、及びクエン酸水溶液重量の値から、ゲルシート（Ｙ）中の炭酸ガス含有量を算出した。
【００５２】
《皮膚貼付用シートにおける炭酸ガス透過性の確認方法》
得られた皮膚貼付用シートにおける炭酸ガス透過性（基材シート（Ｘ）を介したゲルシート（Ｙ）からの炭酸ガス透過性）の確認は、以下の方法にしたがって行った。
２５℃５０％ＲＨ室内環境下、経皮Ｏ2／ＣＯ2ガスモニタ  ＰＯ−８５０Ａ（新生電子（株））のセンサー温度を３７℃に設定し、ガスモニタの取り扱い説明書の内容にしたがって、ガスモニタ用の両面テープ（両面粘着ディスク）を付着させ、適量のコンタクト液を滴下した後、基剤シートのみをあらかじめセンサー表面部に貼付しておいた。包材からゲルシートを取り出した後、直ちにゲル部を基材シート（Ｘ）に密着させ、経時で炭酸ガス分圧の変化を測定した。測定の概要を図４に模式的に示す（但し、両面粘着ディスク及びコンタクト液は図示せず）。
【００５３】
また、例えば、実施例１４のように、被覆シート（Ｚ）としてＥＶＯＨフィルムを積層させたゲルシート（Ｙ）での測定例を図５（炭酸ガス分圧測定値を時間に対してプロットしたグラフ）に示す。基材シート（Ｘ）を介して炭酸ガスが透過すると、炭酸ガス分圧測定値が時間と共に上昇し、最大値に到達した。特に、被覆シート（Ｚ）の炭酸ガス透過性が低い実施例１４のシートのような場合は、一定の値（炭酸ガス分圧平衡値）に近づく結果となった。さらに、図６に示すように、「炭酸ガス分圧平衡値−炭酸ガス分圧測定値」の自然対数値を時間に対してプロットした対数グラフでは、測定初期の１分程度はほぼ直線になった。なお、対数グラフの傾きの逆数は時定数に相当する（ここで時定数とは、通常平衡値までの約６３．２％に到達するまでの時間を示す。）。
但し、図５の場合は、グラフが立ち上るまでに７ｓｅｃ程度の誘導時間があるので、かかる時定数は、ほぼ立ち上がりはじめてから炭酸ガス分圧平衡値までの約６３．２％に到達するまでの時間に相当する。）
得られた各皮膚貼付用シートにおける炭酸ガス透過性は、これら炭酸ガス最大分圧値、及び炭酸ガス透過の時定数を目安として確認し、皮膚への炭酸ガス供給性の評価の指標とした。
【００５４】
［実施例１〜１０］
１）基材シート（Ｘ）の準備
所定の構成からなる皮膚貼付用給シートを製造するために用いた各基材シートの物性を表１に示す。各基材シートの炭酸ガス透過性（単位：ｃｍ3／（ｍ2・２４ｈ・ａｔｍ））は、ＪＩＳ  Ｋ  ７１２６に従って測定した値である。
なお、表１中の「５μｍＬＤＰＥ」は、加熱溶融させた市販の低密度ポリエチレン樹脂（ＬＤＰＥ、サンテックＬＤ  Ｌ１８５０Ｋ、旭化成ケミカルズ（株））を市販のポリエチレンテレフタレートフィルム（ＰＥＴ、厚さ５０μｍ、Ｅ５１００、東洋紡績（株））の上にＴダイからカーテン状に押し出し（Ｔダイ押出温度：２９５℃）、ＬＤＰＥ層の厚さが５μｍになるようにラミネートしたのち、ＰＥＴフィルムを剥離除去して調製した。  また、表２中の「ＥＶＯＨ（不織布積層）」は、スパンレース不織布（ポリエチレンテレフタレート（ＰＥＴ）芯／ポリエチレン（ＰＥ）鞘：レーヨン＝５０：５０、目付８０ｇ／ｍ２）上に、フィルム厚１５μmとなるようにＥＶＯＨ樹脂（エバールＧ１５６Ｂ（（株）クラレ））を２５０℃にて単層でＴダイ押出しして調製した。
【００５５】
【表１】
2019137621.tif 000002
【００５６】
２）ゲルシート（Ｙ）の製造
表２に示す処方Ａ〜Ｄにしたがって、２５℃条件下で各成分を混合し、万能撹拌機で混練した。得られた混練物を、表２に示す被覆シート（Ｚ）とシリコーン表面処理したＰＰフィルム（６０μｍ）との間に挟み込み、表３に示す厚みとなるように、ベーカー式アプリケーターで伸展させた。この際、被覆シート（Ｚ）は、アンカー層として積層されている不織布が混練物に接するように配置した。
なお、被覆シート（Ｚ）のない実施例７では、得られた混練物の両側をシリコーン表面処理ＰＰフィルム（６０μｍ）で挟み込んで伸展させた。
【００５７】
【表２】
2019137621.tif 000003
【００５８】
伸展させたシート全体をアルミ包材に入れ、熱シールをして密封したのち、アルミ包材ごと５０℃の恒温槽に入れて１週間加温し、ゲルを架橋させた。次いで、室温に戻したのち、アルミ包材を開封して中身を取り出して５ｃｍ×１２ｃｍにカットし、これを新たに用意したアルミ包材に入れ、包材内部の空隙部を炭酸ガス（１００ｖｏｌ％）で置換し、熱シールをして密封してゲルシート（Ｙ）を得た。
得られたゲルシート（Ｙ）について、ピール強度測定及び貼付性・剥離性評価を行った。具体的には、得られたゲルシート（Ｙ）を２５℃で一週間保持させたのち、包材からシートを取り出して直ちに適切な大きさにカットし、シリコーン処理ＰＰフィルムを剥離除去し、下記方法にしたがって行った。
結果を表３に示す。
かかる表３の結果より、いずれのゲルシート（Ｙ）も、優れた貼付性と剥離性を兼ね備えており、随時必要に応じて良好に着脱できることがわかった。
【００５９】
【表３】
2019137621.tif 000004
【００６０】
［実施例１１〜１２］
ゲルシート（Ｙ）として表４に示す市販の含水冷却ゲルシートを用い、表４に示すシートの構成にしたがって各シートをアルミ包材に炭酸ガス（１００ｖｏｌ％）とともに封入した以外、実施例１と同様にして各皮膚貼付用シートを得た後、ピール強度測定、及び貼付性・剥離性評価を行った。
結果を表４に示す。
かかる結果より、実施例１１〜１２におけるゲルシート（Ｙ）を用いた皮膚貼付用シートは、ゲルシート（Ｙ）が優れた貼付性と剥離性を兼ね備えており、随時必要に応じて良好に着脱できることがわかった。
【００６１】
［参考例１〜２］
ゲルシート（Ｙ）の代替シートとして用いた市販のサージカルテープ、及び市販のガムテープのそれぞれの粘着面について、ピール強度を測定し、実施例１と同様にしてゲルシート（Ｙ）の代替シートとしての貼付性・剥離性評価を行った。
結果を表４に示す。
かかる結果より、参考例１で用いたサージカルテープは、貼付性・剥離性ともに問題なかったが、参考例２で用いたガムテープは、剥離時に基材シート（Ｘ）の破れが発生した。
【００６２】
【表４】
2019137621.tif 000005
【００６３】
［実施例１３〜２１］
表５に示すシートの構成にしたがい、実施例１と同様にして各皮膚貼付用シートを得た。ただし、アルミ包材に封入させる炭酸ガス濃度は、表５にしたがって、１００ｖｏｌ％、７５ｖｏｌ％、５０ｖｏｌ％（それぞれ残部は窒素ガス）とした。得られた皮膚貼付用シートの炭酸ガス透過性を表５に示す。
かかる結果より、いずれの皮膚貼付用シートにおいても、炭酸ガスが基材シート（Ｘ）を良好に透過しており、皮膚への炭酸ガス供給に優れることがわかる。
【００６４】
【表５】
2019137621.tif 000006
【符号の説明】
【００６５】
Ａ  ：本発明の皮膚貼付用炭酸ガス供給シート
Ｂ  ：貼付方向
（Ｉ）：基材シート（Ｘ）を含む第一層（Ｉ）
（II）：ゲルシート（Ｙ）を含む第二層（II）
（Ｘ）：基材シート（Ｘ）
（Ｙ）：ゲルシート（Ｙ）
（Ｚ）：被覆シート（Ｚ）
（Ｑ）：経皮Ｏ2／ＣＯ2ガスモニタ  ＰＯ−８５０Ａ（新生電子（株））（センサー温度を３７℃に設定）
【図１】
2019137621.tif 000007
【図２】
2019137621.tif 000008
【図３】
2019137621.tif 000009
【図４】
2019137621.tif 000010
【図５】
2019137621.tif 000011
【図６】
2019137621.tif 000012